(57)【要約】【課題】  照明用途に要求される諸特性を満足する最適なガラス組成物を提供する。【解決手段】  照明用ガラス組成物は、質量百分率がＳｉＯ2  ６０〜７５％，Ａｌ2Ｏ3   １〜５％，Ｎａ2Ｏ  ０〜１３％，Ｋ2Ｏ  １〜１２％，Ｌｉ2Ｏ  １〜５％，Ｌｉ2Ｏ＋Ｎａ2Ｏ＋Ｋ2Ｏ  １３．５〜１８％，ＣａＯ  １〜５％，ＭｇＯ  ０〜５％，ＢａＯ  ０〜７％，ＳｒＯ  ０〜２．５％，ＭｇＯ＋ＣａＯ＋ＢａＯ＋ＳｒＯ  ５〜１６％，Ｆｅ2Ｏ3  ０〜３％，Ｂ2Ｏ3  ０〜３％，ＣｅＯ2  ０〜１％，Ｔｉ2Ｏ  ０〜１％からなる。ＳｒＯの含有比率を２．５質量％以下に抑制しつつその他の組成を調整することで照明用途に要求される諸特性を満足する最適なガラス組成物を得ることができる。【選択図】  図１
2005213129.tif 000002
【特許請求の範囲】
【請求項１】
実質的に鉛を含有せず、質量百分率が、
ＳｉＯ2  ６０〜７５％，
Ａｌ2Ｏ3   １〜５％，
Ｎａ2Ｏ  ０〜１３％，
Ｋ2Ｏ  １〜１２％，
Ｌｉ2Ｏ  １〜５％，
Ｌｉ2Ｏ＋Ｎａ2Ｏ＋Ｋ2Ｏ  １３．５〜１８％，
ＣａＯ  １〜５％，
ＭｇＯ  ０〜５％，
ＢａＯ  ０〜７％，
ＳｒＯ  ０〜２．５％，
ＭｇＯ＋ＣａＯ＋ＢａＯ＋ＳｒＯ  ５〜１６％，
Ｆｅ2Ｏ3  ０〜３％，
Ｂ2Ｏ3  ０〜３％，
ＣｅＯ2  ０〜１％，
Ｔｉ2Ｏ  ０〜１％
からなることを特徴とする照明用ガラス組成物。
【請求項２】
Ｋ2Ｏの質量百分率が５〜１２％であることを特徴とする請求項１記載の照明用ガラス組成物。
【請求項３】
ＭｇＯ＋ＣａＯ＋ＢａＯ＋ＳｒＯの質量百分率が５〜１３％であることを特徴とする請求項１記載の照明用ガラス組成物。
【請求項４】
請求項１ないし３いずれか一記載の照明用ガラス組成物から形成され、放電用ガスが封入されたガラスバルブと；
前記ガラスバルブの内面に形成された蛍光体層と；
前記ガラスバルブに設けられた電極手段と；
を具備していることを特徴とする蛍光ランプ。
【請求項５】
請求項４記載の蛍光ランプと；
この蛍光ランプを支持する器具本体と；
この器具本体に収容され、前記蛍光ランプを点灯させる点灯装置と；
を具備していることを特徴とする照明器具。
【発明の詳細な説明】
【技術分野】
【０００１】
本発明は、照明用光源に適したガラス組成を有し、特に蛍光ランプへの使用に適した照明用ガラス組成物に関する。
【背景技術】
【０００２】
照明用光源として一般的な蛍光ランプは、一般照明用をはじめとして、最近ではＯＡ機器用光源、巨大画面用の画素光源などに広範囲に利用されている。また、三波長形蛍光ランプは一般照明用として、高効率性と高演色性とを同時に満足することから、近年目覚ましく普及しつつある。このような蛍光ランプは、内壁面に蛍光体層が設けられたガラスバルブ内に、水銀と希ガスを含む混合ガスを放電用ガスとして封入し、この混合ガス中で陽光柱放電を生じさせるように構成したものである。
【０００３】
ガラスバルブには、従来、酸化鉛（ＰｂＯ）を２０〜３０質量％程度含む鉛系ガラスが主として使用されてきたが、環境問題などを配慮して、有害な鉛（Ｐｂ）成分を実質的に含まないソーダ石灰ガラスが使用されるようになってきている。ソーダ石灰ガラスは、通常１５〜１７質量％程度の酸化ナトリウム（Ｎａ2Ｏ）を含む組成を有している。
【０００４】
上記した従来のソーダ石灰ガラスの軟化温度は６９０℃付近である。このようなソーダ石灰ガラスは１５〜１７質量％程度と比較的多量の酸化ナトリウム（Ｎａ2Ｏ）を含んでいることから、このガラス中のナトリウム成分がガラスバルブ内に侵入して光源としての機能に影響を及ぼすことがある。特にソーダ石灰ガラスをガラスバルブに使用した環形蛍光ランプは、環形蛍光ランプを製造するにあたって、蛍光体層を形成したガラスバルブを曲成する際にガラスバルブを軟化温度以上に加熱するので、ガラス中のナトリウム成分がガラスバルブ内に侵入してきた水銀と反応し、蛍光ランプを黒褐色に着色させる原因となっている。また、ナトリウム成分による蛍光ランプの着色は、ガラスバルブを加工する際の加熱工程が多いほど顕著に現れることが分かっている。これは、ガラスバルブの加熱工程によってナトリウム成分がバルブ内表面に多く析出して蛍光体層に侵入するためであると考えられる。
【０００５】
このような事情から、最近では鉛成分を実質的に含まず、酸化ナトリウムの含有率を質量百分率で１３％以下にした照明用ガラス組成物が開発されている（例えば、特許文献１および２参照）。
【特許文献１】特開平１１−２２４６４９号公報
【特許文献２】特許第３２０４６２６号公報
【発明の開示】
【発明が解決しようとする課題】
【０００６】
本発明者は、ナトリウム成分の含有率を質量百分率で１３％以下にした上記従来の照明用ガラス組成物について調査したところ、ガラスの溶融性、電気特性、軟化温度、熱膨張特性、透過率、機械的強度および化学的安定性などについて十分に満足できる結果が得られなかった。
【０００７】
特に、上記従来の照明用ガラス組成物を蛍光ランプ用ガラスバルブに使用したときの蛍光ランプの初期光束、光束立上り特性ならびに光束維持率などの諸特性については更に改善する必要があった。
【０００８】
本発明は、上記課題に鑑みなされたものであり、照明用途に要求される諸特性を満足する最適なガラス組成物およびこれを使用した蛍光ランプを提供することを目的とする。
【課題を解決するための手段】
【０００９】
請求項１の照明用ガラス組成物は、実質的に鉛を含有せず、質量百分率が、ＳｉＯ2  ６０〜７５％，Ａｌ2Ｏ3   １〜５％，Ｎａ2Ｏ  ０〜１３％，Ｋ2Ｏ  １〜１２％，Ｌｉ2Ｏ  １〜５％，Ｌｉ2Ｏ＋Ｎａ2Ｏ＋Ｋ2Ｏ  １３．５〜１８％，ＣａＯ  １〜５％，ＭｇＯ  ０〜５％，ＢａＯ  ０〜７％，ＳｒＯ  ０〜２．５％，ＭｇＯ＋ＣａＯ＋ＢａＯ＋ＳｒＯ  ５〜１６％，Ｆｅ2Ｏ3  ０〜３％，Ｂ2Ｏ3  ０〜３％，ＣｅＯ2  ０〜１％，Ｔｉ2Ｏ  ０〜１％からなることを特徴とする。
【００１０】
本発明は、ＳｒＯが照明用ガラス組成物に及ぼす影響を考慮してＳｒＯの含有比率を抑制するとともに、その他の組成を調整したものである。ＳｒＯは主としてガラスの電気抵抗を安定にする目的で用いられているが、含有率が２．５％を超えると溶融時に失透物を生成する。したがって、ＳｒＯの含有率を２．５％以下にするとともに、他のアルカリ土類金属酸化物とアルカリ金属酸化物の含有率を変化させて試験を行った結果、質量百分率でＮａ2Ｏを１３％以下（好ましくは１１％以下）にしつつ、アルカリ金属酸化物の総含有率（Ｌｉ2Ｏ＋Ｎａ2Ｏ＋Ｋ2Ｏ）を１３．５〜１８％とし、アルカリ土類金属酸化物の総含有率（ＭｇＯ＋ＣａＯ＋ＢａＯ＋ＳｒＯ）を５〜１６％にすることで、電気抵抗を過度に低下させることがなく、照明用途に要求される諸特性を十分に満足する信頼性の高い照明用ガラス組成物を得ることができた。
【００１１】
本発明の照明用ガラス組成物は主にガラスバルブに使用されるものであるが、ステム部を構成するガラスに要求される電気特性の要求も満足するため、ステム部またはインナーウエルズ等の電極支持部材に溶着されるビードガラスにも用いることができる。
【００１２】
請求項２は、請求項１記載の照明用ガラス組成物において、Ｋ2Ｏの質量百分率が５〜１２％であることを特徴とする。
【００１３】
Ｋ2Ｏは主として融剤として使用されるものであり、ガラスの溶融性を改善するものであるが、同じアルカリ金属酸化物であるＮａ2Ｏの含有比率を抑えた分、５％以上使用する必要がある。
【００１４】
請求項３は、請求項１記載の照明用ガラス組成物において、ＭｇＯ＋ＣａＯ＋ＢａＯ＋ＳｒＯの質量百分率が５〜１３％であることを特徴とする。
【００１５】
ＳｒＯの含有率を２．５％以下にしたことにより他のアルカリ土類金属酸化物であるＭｇＯ、ＣａＯおよびＢａＯの使用量が考慮されるが、アルカリ土類金属酸化物の総含有率が１３％を超えるとガラスがより失透しやすくなるので、アルカリ土類金属酸化物の総含有率は１３％以下とするのが好ましい。
【００１６】
請求項４の蛍光ランプは、請求項１ないし３いずれか一記載の照明用ガラス組成物から形成され、放電用ガスが封入されたガラスバルブと；前記ガラスバルブの内面に形成された蛍光体層と；前記ガラスバルブに設けられた電極手段と；を具備していることを特徴とする。
【００１７】
電極手段としては、ガラスバルブ内に少なくとも１個封装されるフィラメントなどからなる熱陰極やニッケルスリーブなどからなる冷陰極が挙げられる。しかし、電極手段は、本発明の性質上これらに限定されず、例えば無電極蛍光ランプに使用される誘導コイルや電界印加方式の外部電極であってもよい。
【００１８】
本発明の蛍光ランプは、ガラスバルブに使用されるガラス組成物が電気抵抗や透過率などの諸特性を満足するため製造が容易であり、またランプの初期光束が向上し、光束維持率も大きく低下することがない。また、ガラスバルブ内に水銀（Ｈｇ）が封入されていることによってガラス中のナトリウム成分と水銀とが反応してアマルガムが生成されてしまうが、本発明ではＮａ2Ｏを１３％以下にしているのでこれを抑制することができ、またナトリウム成分が蛍光体に及ぼす影響を抑制することが可能となる。
【００１９】
請求項５の照明器具は、請求項４記載の蛍光ランプと；この蛍光ランプを支持する器具本体と；この器具本体に収容され、前記蛍光ランプを点灯させる点灯装置と；を具備していることを特徴とする。
【発明の効果】
【００２０】
請求項１の発明によれば、ＳｒＯの含有比率を２．５質量％以下に抑制しつつ、その他の組成を調整することで、照明用途に要求される諸特性を十分に満足する信頼性の高い照明用ガラス組成物を得ることができる。
【００２１】
請求項２の発明によれば、アルカリ金属酸化物であるＫ2Ｏを５％以上にしているので、Ｎａ2Ｏの含有比率を少なくしてもガラスの溶融性を改善することができる。
【００２２】
請求項３の発明によれば、ＳｒＯの含有率を２．５％以下にするとともにアルカリ土類金属酸化物の総含有率を５〜１３％としているので、ガラスの電気絶縁性を保持しつつガラスの失透を一層抑制することができる。
【００２３】
請求項４の発明によれば、初期光束および光束維持率を改善した蛍光ランプを提供することができる。
【００２４】
請求項５の発明によれば、請求項４記載の蛍光ランプを備えた照明器具を提供することができる。
【発明を実施するための最良の形態】
【００２５】
以下、本発明の一実施形態について説明する。
【００２６】
本実施形態の照明用ガラス組成物は、Ｋ2ＯおよびＬｉ2ＯをＮａ2Ｏと共に融剤として用いた実質的に鉛を含まない低軟化点アルカリガラスであり、従来のソーダ石灰ガラスに比べて軟化温度を６８５℃以下と低下させることができる。このような低軟化点のガラスからなるガラスバルブを製造時に加熱工程が必要な蛍光ランプに用いることによって、バルブ加工時の加熱温度を低下させることができ、この加熱温度の低下に基づいて蛍光体層の熱劣化、ひいては全光束の低下を抑制することが可能となる。さらに、Ｎａ2Ｏ量を１３質量％以下とすることが可能となるために、ガラス中のＮａ成分に起因する着色、ひいては光束維持率の低下を抑制することができる。
【００２７】
照明用ガラス組成物は、実質的に鉛を含まないものであってその含有比率ＳｉＯ2が６０〜７５質量％、Ａｌ2Ｏ3が１〜５質量％、Ｎａ2Ｏが０〜１３質量％、Ｋ2Ｏが５〜１２質量％、Ｌｉ2Ｏが１〜５質量％、Ｎａ2Ｏ＋Ｋ2Ｏ＋Ｌｉ2Ｏが１３．５〜１８質量％、ＣａＯが１〜５質量％、ＭｇＯが０〜５質量％、ＢａＯが０〜７質量％、ＳｒＯが０〜２．５質量％、ＣａＯ＋ＭｇＯ＋ＢａＯ＋ＳｒＯが５〜１３質量％、Ｂ2Ｏ3が０〜３質量％、ＣｅＯ2が０〜１質量％、Ｔｉ2Ｏが０〜１質量％、ＺｎＯが０〜１質量％、Ｓｂ2Ｏ3が０．１〜０．５質量％の組成を有し、軟化点が６５０〜６８０℃のガラス組成物を用いることが好ましい。
【００２８】
上記したガラス組成を有する低軟化点アルカリガラスにおいて、ＳｉＯ2はガラスの網目形成成分であり、その含有量は６０〜７５質量％の範囲とする。ＳｉＯ2量が６０質量％未満であるとガラスの化学的耐久性などが低下し、一方７５質量％を超えるとガラスの溶融性や加工性が悪化する。
【００２９】
また、Ａｌ2Ｏ3はガラスの均質化や化学的耐久性の向上に寄与し、その含有量は１〜５質量％の範囲とする。Ａｌ2Ｏ3量が１質量％未満であると、ガラスに分相が生じて成形が困難となり、一方５質量％を超えると脈理などが発生して均質なガラスが得られ難くなったり、また失透性が強くなるおそれがある。
【００３０】
Ｎａ2Ｏ、Ｋ2ＯおよびＬｉ2Ｏは融剤として作用するものであり、ガラスの溶融性の改善、さらには軟化温度の低下に寄与するものである。特に本発明では、軟化温度が高くなるＮａ2Ｏ量を１３質量％以下、好ましくは１１質量％以下と減らし、その分Ｋ2Ｏの含有量を５質量％以上に増加させている。これによって、照明用ガラス組成物の軟化温度を６８０℃以下と低下させることが可能となる。
【００３１】
Ｋ2ＯおよびＬｉ2Ｏは、上記したような効果を得るうえで、それらの合計量として６質量％以上含有させることが好ましい。また、Ｋ2Ｏの量は５質量％以上とし、Ｌｉ2Ｏの量はＫ2Ｏの量との兼ね合いで含有量を設定される。さらに、Ｎａ2Ｏを含む合計量（Ｎａ2Ｏ＋Ｋ2Ｏ＋Ｌｉ2Ｏ）は１３．５質量％以上とする。融剤の合計量が１３．５質量％未満であると、粘度が高くなって照明用ガラスの製造時に溶融性が保てないという問題がある。
【００３２】
また、上記したＮａ2Ｏ、Ｋ2ＯおよびＬｉ2Ｏは、ガラスの熱膨張係数を調整する効果も示し、適正な熱膨張係数を得る上でそれらの合計量は１８質量％以下とする。Ｎａ2Ｏ、Ｋ2ＯおよびＬｉ2Ｏの合計量が１８質量％を超えると、熱膨張係数が高くなりすぎると共に、化学的耐久性が低下する。個々にはＮａ2Ｏの量は１３質量％以下、Ｋ2Ｏの量は１２質量％以下、Ｌｉ2Ｏの量は５質量％以下とする。Ｎａ2Ｏの量が１１質量％を超えると軟化点が上昇すると共に、熱膨張係数が高くなりすぎる。Ｋ2ＯおよびＬｉ2Ｏの量が上記した上限値を超える場合にも、同様に熱膨張係数が高くなりすぎる。
【００３３】
ＢａＯはガラスに高い電気絶縁性を付与する成分であり、その含有量は０〜７質量％の範囲とする。ＢａＯが７質量％を超えると溶融炉材の侵食などが顕著になり、ブツ不良が増加する。ＳｒＯはＢａＯと同様に電気絶縁性の向上に寄与し、その含有量は０〜２．５質量％、好ましくは０．１〜２質量％の範囲とする。ＳｒＯ量が０．１質量％未満であると十分な電気絶縁性が得られず、一方２．５質量％を超える失透傾向が強まると共に、原料コストが上昇する。ＳｒＯ量は２質量％以下とすることがより好ましい。
【００３４】
ＣａＯおよびＭｇＯはガラスの耐久性の向上に寄与するが、これらの含有量がそれぞれ５質量％を超えるとガラスの失透が生じやすくなる。従って、これらの含有量はそれぞれ上記した上限値以下とする。
【００３５】
上述したＢａＯ、ＳｒＯ、ＣａＯおよびＭｇＯは、これら全体としてガラスの電気絶縁性を高める作用を有し、合計量（ＢａＯ＋ＳｒＯ＋ＣａＯ＋ＭｇＯ）は５〜１６質量％、好ましくは８．５〜１３質量％の範囲とする。これらの合計量が５質量％未満であると照明用ガラス組成物に求められる電気絶縁性を得ることができず、一方１６質量％を超えるとガラスの結晶化傾向が増大する。
【００３６】
Ｂ2Ｏ3は少量で溶融性を向上させる効果を有するが、その含有量が３質量％を超えるとガラスの化学的耐久性が低下し、長時間使用時に表面にウェザリングを生じるおそれがある。ＺｎＯはＢ2Ｏ3やアルカリ成分の溶融時に揮発を抑える効果を有するが、その含有量が３質量％を超えると失透が強くなる。
【００３７】
Ｓｂ2Ｏ3は、環形ガラスバルブ１に使用するガラス管を製造する際に、酸化溶融法を適用する上で必須の成分であり、その含有量は０．１〜０．５質量％の範囲とする。Ｓｂ2Ｏ3量が０．１質量％未満であると清澄作用が不十分となり、一方０．５質量％を超えると光束維持率が低下する。
【００３８】
なお、上記ガラス組成にＦｅ2Ｏ3を含有させることも可能である。この場合、Ｆｅ2Ｏ3
【００３９】
は、ガラス原料に当初からわずかに含有されている成分であるが、ガラスの透過率を調整する目的で混入することもある成分であり、その含有量は０．０１〜０．０５質量％の範囲とする。Ｆｅ2Ｏ3量が０．０１質量％未満とすると純度の高いガラス材料が必要となってコストが上昇することとなり、一方０．０５質量％を超えるとガラスの可視光透過率が低下する。
【００４０】
次に、本実施形態の照明用ガラス組成物の具体的な組成比率を示す。表１は、ＳｒＯおよび他の酸化物の含有比率を変化させた実施形態１〜４および従来例１〜５の各組成比率を示すものである。
【表１】
2005213129.tif 000003
【００４１】
なお、表１中ＲＯはアルカリ土類金属酸化物の総含有率を示し、Ｒ2Ｏはアルカリ金属酸化物の総含有率を示している。
【００４２】
また、表１の電気抵抗は２５０℃における電気抵抗値（logδ［Ω・ｃｍ］）を、αは熱膨張係数を、Ｔｓはガラスの軟化点温度をそれぞれ示している。
【００４３】
このように、実施形態１〜４の照明用ガラス組成物は、ＳｒＯの含有比率が２．５質量％以下であり、電気抵抗も８．７以下に安定しているとともに、ガラスの軟化点（Ｔｓ）が６５０〜６８０℃の範囲内にあることがわかる。これは、照明用ガラス組成物として必要なガラス特性を十分満足している。
【００４４】
これに対し、従来例１および３のガラス組成物は、ＳｒＯの含有比率が５質量％を超えているので電気抵抗値が８．９以上となり、好ましくない。
【００４５】
従来例２のガラス組成物は、電気抵抗値が８．７であるが、アルカリ土類金属酸化物の総含有率（ＲＯ）が１５．７質量％と多いため失透する傾向にあり、照明用ガラスには不向きであった。
【００４６】
従来例４のガラス組成物は、ＳｒＯの含有比率が１．０質量％ではあるが、アルカリ金属酸化物の総含有率（Ｒ2Ｏ）が１３質量％しかないため、粘度が高く、照明用ガラスには不向きであった。
【００４７】
従来例５のガラス組成物は、ＳｒＯの含有比率が２．５質量％ではあるが、アルカリ土類金属酸化物の総含有率（ＲＯ）が１６質量％を超えているためガラスの結晶化が増大する傾向にあり、照明用ガラスには不向きであった。
【００４８】
図１は、上記実施形態の照明用ガラス組成物を使用した電球形蛍光ランプの実施形態を示す正面図である。図２は、同じく蛍光ランプを展開して示す展開図である。
【００４９】
各図において、１は蛍光ランプ、２は点灯回路、３は外囲器、４は口金である。蛍光ランプ１は、透光性放電容器１ａ、蛍光体層１ｂ、電極構体１ｃ、主アマルガム１ｄ、補助アマルガム１ｅを備えている。透光性放電容器１ａは、３本の外径１０ｍｍのＵ字状ガラス管１ａ１を２つの連結管１ａ２によって連結し、かつ各Ｕ字状ガラス管１ａ１が円周上に等配されるように形成されている。各Ｕ字状ガラス管１ａ１は、その両端にピンチシール部１ａ３が形成されているとともに、それぞれ１個の細管１ａ４が一つのピンチシール部１ａ３から外部へ突出している。細管１ａ４は、透光性放電容器１ａの内部に連通していて、ピンチシール部１ａ３との接合部にくびれ部１ａ４１を備えている。そして、細管１ａ４は、透光性放電容器１の内部を排気したり、後述する主アマルガム１ｄの収納や希ガスの封入の際に利用される。連結管１ａ２は、吹き破り法によって形成されている。
【００５０】
蛍光体層１ｂは、３波長発光形蛍光体を主体として構成されており、透光性放電容器１ａの内面側に図示を省略しているアルミナ微粒子を主体とする保護膜を介して形成されている。電極構体１ｃは、フィラメント電極１ｃ１、一対の導入線１ｃ２およびガラスビード１ｃ３からなり、その一対が用いられている。フィラメント電極１ｃ１は、タングステン線からなる２重コイルにアルカリ土類金属からなる電子放射物質の酸化物を塗布してなる。一対の導入線１１は、ガラスビード１ｃ２により所定間隔に保持されるとともに、その先端間にフィラメント電極１ｃ１の両端を継線して支持している。
【００５１】
また、電極構体１ｃは、その一対が透光性放電容器１の両端のピンチシール部１ａ３に細管１ａ４を避けた位置で導入線１ｃ２を気密にシールすることによって透光性放電容器１の両端に封装されている。
【００５２】
主アマルガム１ｄは、透光性放電容器１の一端側の細管１ａ４内に収納されている。そして、主アマルガム１ｄは、Ｂｉ−Ｉｎ−Ｈｇからなり、粒径約２．５ｍｍの粒子２個からなる。補助アマルガム１ｅは、ステンレス鋼の薄板にインジウムＩｎを鍍金してなり、主アマルガム１ｄの近傍に位置するように導入線１ｃ２に溶接されている。
【００５３】
点灯回路２は、高周波インバータを主体として構成されていて、蛍光ランプ１を付勢して点灯させるもので、後述する外囲器３の遮光性基体３ｂ内に収納されている。そして、高周波出力端は、蛍光ランプ１に所要に接続されている。
【００５４】
外囲器３は、透光性グローブ３ａおよび遮光性基体３ｂからなる。透光性グローブ３ａは、内面に光拡散性微粒子を塗布して乳白をなし、光拡散性を付与されたガラスからなり、有底筒状をなしている。そして、その内部に蛍光ランプ１を収納して機械的に保護するとともに、蛍光ランプ１から放射された可視光を輝度を下げて外部に導出する。
【００５５】
遮光性基体３ｂは、合成樹脂を成形してカップ状に形成してなり、開口端を透光性グローブ３ａの開口端に覆合している。そして、内部に点灯回路２を収納している。
【００５６】
口金４は、Ｅ２６形ねじ口金からなり、外囲器３の遮光性基体３ｂの基端に装着されるとともに、点灯回路２の入力端に接続している。
【００５７】
なお、本発明の照明用ガラス組成物は、電球形蛍光ランプの他に、環形蛍光ランプに使用しても構わない。
【図面の簡単な説明】
【００５８】
【図１】本発明の照明用ガラス組成物を使用した電球形蛍光ランプの実施形態を示す正面図。
【図２】図１の電球形蛍光ランプを展開して示す展開図。
【符号の説明】
【００５９】
１…蛍光ランプ、１ｂ…蛍光体層、１ｃ…電極手段。
【図１】
2005213129.tif 000004
【図２】
2005213129.tif 000005